(57)【要約】      （修正有）【課題】防火ハニカム芯の提供。【解決手段】ハニカム芯外に一層の熱膨張式耐火樹脂３１が塗布された防火ハニカム芯３であり、高温（１２０℃−２００℃）で熱膨張式耐火樹脂が脱水、炭化し、膨張して厚さ数倍から数十倍の炭素層、或いは炭素含有構造層を形成し、熱膨張式耐火樹脂で被覆されたハニカム芯３０を保護するほか、防火ハニカム芯両側のもともと開放状のハニカムに、熱膨張変形により密閉状を形成させ、良好な防火と断熱の機能を達成するようにした。【選択図】図３
0003101133.tif 000002
【実用新案登録請求の範囲】
【請求項１】
ハニカム芯外部に一層の熱膨張式耐火樹脂を塗布してなる防火ハニカム芯。
【請求項２】
請求項１記載の防火ハニカム芯において、ハニカム芯が芯紙、グラファイト、或いは炭素繊維、或いは活性炭を含有する芯紙、或いは軽金属材料例えばアルミ板、或いはアルミ合金板で形成されたことを特徴とする、防火ハニカム芯。
【請求項３】
請求項１記載の防火ハニカム芯において、熱膨張式耐火樹脂が炭素、りん、窒素複合アミノ基樹脂粉の組合せ、或いは類似の樹脂を組み合わせてなることを特徴とする、防火ハニカム芯。
【請求項４】
請求項１又は請求項３記載の防火ハニカム芯において、熱膨張式耐火樹脂が設置された環境の温度が１２０℃−２００℃に達すると、熱膨張式耐火樹脂が脱水、炭化し、膨張して増厚した炭素層、或いは炭素含有構造層を形成し、熱膨張式耐火樹脂で被覆されたハニカム芯を保護するほか、防火ハニカム芯両側のもともと開放状のハニカムに、熱膨張変形により密閉状を形成させるよう形成されたことを特徴とする、防火ハニカム芯。
【考案の詳細な説明】
【技術分野】
【０００１】
本考案は一種の防火ハニカム芯に係り、特に、ハニカム芯外に一層の熱膨張式耐火樹脂が塗布された防火ハニカム芯であり、高温（１２０℃−２００℃）で熱膨張式耐火樹脂が脱水、炭化し、膨張して厚さ数倍から数十倍の炭素層、或いは炭素含有構造層を形成し、熱膨張式耐火樹脂で被覆されたハニカム芯を保護するほか、防火ハニカム芯両側のもともと開放状のハニカムに、熱膨張変形により密閉状を形成させ、良好な防火と断熱の機能を達成するようにした、防火ハニカム芯に関する。
【背景技術】
【０００２】
芯紙、グラファイト、或いは炭素繊維、或いは活性炭を含有する芯紙、或いは軽金属材料例えばアルミ板、或いはアルミ合金板で形成された防火ハニカム芯は、周知の防火ハニカム芯複合板製造の主要な材料である。周知の防火ハニカム芯複合板は従来の防火ハニカム芯の正面と背面にそれぞれ酸化マグネシウム板（或いは石膏ボード）を貼り付け、さらに前述の周知の防火ハニカム芯を挟む二つのマグネシウム板（或いは石膏ボード）の外面に、それぞれワニス鋼板（或いは各種金属板）を貼り付けてなる複合型防火材とされる。周知の防火ハニカム芯は不燃性の防火機能を具備するとはいえ、周知の防火ハニカム芯の両側は開放状を呈し、そのハニカム両側の空気が自然に流通するため、断熱の機能がない。
【０００３】
前述の周知の防火ハニカム芯は図１、２に示されるようであり、周知の防火ハニカム芯１（厚さ６２ｍｍ）の正面、背面にそれぞれ酸化マグネシウム板１１、１２（厚さがそれぞれ６ｍｍ）が接合され、さらにこの二つの酸化マグネシウム板１１、１２の外面にワニス鋼板１３、１４（厚さがそれぞれ０．５ｍｍ）が接合されて、周知の防火ハニカム芯複合板２（厚さ７５ｍｍ）が形成されている。この周知の防火ハニカム芯複合板２は通常一般の建築物に間仕切り壁として設置される。本考案者が実験したところ、この周知の防火ハニカム芯複合板２の正面の温度が１５分から４０分内に８００℃−９００℃に上昇する時、この周知の防火ハニカム芯複合板２の背面は、防火ハニカム芯１の正面に貼り付けられたワニス鋼板１３及び酸化マグネシウム板１１の熱伝導及び輻射熱の増加によりその温度が急速に上昇し、上述の周知の防火ハニカム芯１の背面の酸化マグネシウム板及びワニス鋼板１４外の温度が急速に１００℃−３００℃に上昇する。一般に建築物内の内装、家具、及び各種設備が１００℃−３００℃の温度に直面すると、燃焼してしまい、火が迅速に蔓延し、重大な災害を引き起こす。
【０００４】
ゆえに、建築物の消防安全を高めるため、建築物に一般に使用されているハニカム芯に防火と断熱の機能を具備させることは極めて重要である。
【考案の開示】
【考案が解決しようとする課題】
【０００５】
本考案は、上述の現在の技術の不足に対して、一種の防火ハニカム芯を提供することを目的とし、それは、高温（１２０℃−２００℃）に遇う時、もともと開放状のハニカムが、熱膨張変形により密閉状を形成し、良好な防火と断熱の機能を具備するものとする。
【課題を解決するための手段】
【０００６】
請求項１の考案は、ハニカム芯外部に一層の熱膨張式耐火樹脂を塗布してなる防火ハニカム芯としている。
請求項２の考案は、請求項１記載の防火ハニカム芯において、ハニカム芯が芯紙、グラファイト、或いは炭素繊維、或いは活性炭を含有する芯紙、或いは軽金属材料例えばアルミ板、或いはアルミ合金板で形成されたことを特徴とする、防火ハニカム芯としている。
請求項３の考案は、請求項１記載の防火ハニカム芯において、熱膨張式耐火樹脂が炭素、りん、窒素複合アミノ基樹脂粉の組合せ、或いは類似の樹脂を組み合わせてなることを特徴とする、防火ハニカム芯としている。
請求項４の考案は、請求項１又は請求項３記載の防火ハニカム芯において、熱膨張式耐火樹脂が設置された環境の温度が１２０℃−２００℃に達すると、熱膨張式耐火樹脂が脱水、炭化し、膨張して増厚した炭素層、或いは炭素含有構造層を形成し、熱膨張式耐火樹脂で被覆されたハニカム芯を保護するほか、防火ハニカム芯両側のもともと開放状のハニカムに、熱膨張変形により密閉状を形成させるよう形成されたことを特徴とする、防火ハニカム芯としている。
【考案の効果】
【０００７】
本考案の防火ハニカム芯は、ハニカム芯外に一層の熱膨張式耐火樹脂が塗布された防火ハニカム芯であり、高温（１２０℃−２００℃）で熱膨張式耐火樹脂が脱水、炭化し、膨張して厚さ数倍から数十倍の炭素層、或いは炭素含有構造層を形成し、熱膨張式耐火樹脂で被覆されたハニカム芯を保護するほか、防火ハニカム芯両側のもともと開放状のハニカムに、熱膨張変形により密閉状を形成させ、良好な防火と断熱の機能を達成する。
【考案を実施するための最良の形態】
【０００８】
本考案の提供する防火ハニカム芯は、ハニカム芯外に熱膨張式耐火樹脂が塗布されて形成される。そのうちハニカム芯は、一般に用いられている芯紙、グラファイト、或いは炭素繊維、或いは活性炭を含有する芯紙、或いは軽金属材料例えばアルミ板、或いはアルミ合金板で形成されている。そのうち、熱膨張式耐火樹脂は、炭素、りん、窒素複合アミノ基樹脂粉の組合せ、或いは類似の樹脂を組み合わせてなる。本考案の防火ハニカム芯は、高温（１２０℃−２００℃）に遇う時、そのうちの熱膨張式耐火樹脂が脱水、炭化し、膨張して厚さ数倍から数十倍の炭素層、或いは炭素含有構造層を形成し、熱膨張式耐火樹脂で被覆されたハニカム芯を保護するほか、防火ハニカム芯両側のもともと開放状のハニカムに、熱膨張変形により密閉状を形成させ、良好な防火と断熱の機能を達成する。
【実施例１】
【０００９】
図３、４に示されるように、本考案の実施例の防火ハニカム芯３は、ハニカム芯３０外に一層の炭素、りん、窒素複合アミノ基樹脂粉を組合せてなる熱膨張式耐火樹脂３１を塗布してなる。そのうちハニカム芯３０は、芯紙で形成される。そのうち、熱膨張式耐火樹脂３１は炭素、りん、窒素複合アミノ基樹脂粉を組合せてなる。防火ハニカム芯３が高温（１２０℃−２００℃）に遇う時、ハニカム芯３０外に塗布形成された外層の熱膨張式耐火樹脂３１が脱水、炭化し、膨張して厚さ数倍から数十倍の炭素層を形成し、熱膨張式耐火樹脂３１で被覆されたハニカム芯３０を保護するほか、防火ハニカム芯３両側のもともと開放状のハニカム３０２に、熱膨張変形により密閉状を形成させ、良好な防火と断熱の機能を達成する。
【００１０】
図５、６に示されるように、本考案の防火ハニカム芯３（厚さ１６ｍｍ）の正面と背面にそれぞれ亜鉛めっき鋼板４０、４１（厚さ０．４ｍｍ）が接合され、防火ハニカム芯複合板５（厚さ１６．８ｍｍ）が形成される。この防火ハニカム芯複合板５に防火及び断熱実験を行ない、８６３℃−１０１７℃炉温で防火ハニカム芯複合板５正面の亜鉛めっき鋼板４０を続けて加熱した時、その加熱時間（分）と防火ハニカム芯複合板５背面の亜鉛めっき鋼板４１の背面温度は以下のようになった。
加熱時間（分）        炉温        防火ハニカム芯複合板５背面の亜鉛めっき鋼板                                      の背面温度
５                ８６３℃                          ２８℃
１０                ８８７℃                      ４１．８℃
１５                ９１１℃                      ５７．８℃
２０                ９４６℃                      ７９．５℃
２５                ９８２℃                      ９５．４℃
３０              １００３℃                    １０３．８℃
３５              １０１７℃                    １１４．８℃
４０              １００２℃                        １２５℃
４５                ９９８℃                    １３４．５℃
５０                ９９２℃                    １３５．１℃
５５              １００６℃                    １３８．８℃
６０                ９８７℃                    １３９．２℃
【００１１】
以上の実施例に示されるように、本考案の防火ハニカム芯３は、設置の環境中で、温度が所定の高温（１２０℃−２００℃）に達する時、そのハニカム芯３０外を被覆する炭素、りん、窒素複合アミノ基樹脂粉を組合せてなる熱膨張式耐火樹脂３１が、脱水、炭化し、膨張して厚さ数倍から数十倍の炭素層を形成し、熱膨張式耐火樹脂３１で被覆されたハニカム芯３０を保護するほか、防火ハニカム芯３の両側が開放状を呈するハニカム３０１に、熱膨張変形により密閉状のハニカム３０２となし、両側が密閉状を呈するハニカム３０２の両側の空気は流通不能であるため、防火と断熱の機能を具備することができる。
【図面の簡単な説明】
【００１２】
【図１】周知のハニカム芯複合板２の分解図である。
【図２】周知のハニカム芯複合板２の組合せ図である。
【図３】本考案の実施例の防火ハニカム芯３の斜視図である。
【図４】本考案の実施例の防火ハニカム芯３の実験で加熱変形後の斜視図である。
【図５】本考案の実施例の防火ハニカム芯３の正面、背面に亜鉛めっき鋼板４０、４１を接合して防火ハニカム芯複合板５を形成し、実験で加熱する前の立体部分断面図である。
【図６】図５の防火ハニカム芯複合板５の実験で加熱後の立体部分断面図である。
【符号の説明】
【００１３】
１  防火ハニカム芯
１１、１２  酸化マグネシウム板
１３、１４  ワニス鋼板
２  防火ハニカム芯複合板
３  防火ハニカム芯
３０  ハニカム芯
３１  熱膨張式耐火樹脂
３０１  両側が開放状を呈するハニカム
３０２  両側が密閉状を呈するハニカム
４０、４１  亜鉛めっき鋼板
５  防火ハニカム芯複合板
【図１】
0003101133.tif 000003
【図２】
0003101133.tif 000004
【図３】
0003101133.tif 000005
【図４】
0003101133.tif 000006
【図５】
0003101133.tif 000007
【図６】
0003101133.tif 000008